(57)【要約】【課題】キャリアを長期にわたって使用した場合であっても、キャリア現像の発生及びかぶりの発生を防止でき、現像性を高く維持できる。【解決手段】静電潜像現像用キャリアは、摩擦により静電潜像現像用トナーを正に帯電させる。より具体的には、静電潜像現像用キャリアは、表面に凹部を有するキャリアコアと、キャリアコアの前記表面を覆う第１コート層及び第２コート層とを備えるキャリア粒子を、複数含む。第１コート層及び第２コート層は、キャリアコアの表面から、第１コート層、第２コート層の順の積層構造を有する。第１コート層は、キャリアコアの表面全域を覆っている。第２コート層は、第１コート層の表面を部分的に覆っている。第１コート層は、アクリル酸系樹脂を含有する。第２コート層は、フッ素樹脂を含有する。【選択図】なし【特許請求の範囲】
【請求項１】
摩擦により静電潜像現像用トナーを正に帯電させる静電潜像現像用キャリアであって、
表面に凹部を有するキャリアコアと、前記キャリアコアの前記表面を覆う第１コート層及び第２コート層とを備えるキャリア粒子を、複数含み、
前記第１コート層及び前記第２コート層は、前記キャリアコアの前記表面から、前記第１コート層、前記第２コート層の順の積層構造を有し、
前記第１コート層は、前記キャリアコアの表面全域を覆っており、
前記第２コート層は、前記第１コート層の表面を部分的に覆っており、
前記第１コート層は、アクリル酸系樹脂を含有し、
前記第２コート層は、フッ素樹脂を含有する、静電潜像現像用キャリア。
【請求項２】
前記第２コート層は、前記第１コート層の表面領域のうち、前記キャリアコアの前記表面の前記凹部に対応する部位を選択的に覆っている、請求項１に記載の静電潜像現像用キャリア。
【請求項３】
前記キャリアコアの前記表面の算術平均粗さは、０．３μｍ以上２．０μｍ以下である、請求項１又は２に記載の静電潜像現像用キャリア。
【請求項４】
前記フッ素樹脂は、テトラフルオロエチレンとパーフルオロアルキルビニルエーテルとの共重合体と、テトラフルオロエチレンとヘキサフルオロプロピレンとの共重合体と、ポリテトラフルオロエチレンとからなる群より選択される１種以上の樹脂である、請求項１〜３の何れか一項に記載の静電潜像現像用キャリア。
【請求項５】
請求項１〜４の何れか一項に記載の静電潜像現像用キャリアと、
前記静電潜像現像用キャリアとの摩擦により正に帯電する静電潜像現像用トナーと
を含む、２成分現像剤。
【請求項６】
前記静電潜像現像用キャリアでは、前記第２コート層が、前記第１コート層の表面領域のうち、前記キャリアコアの前記表面の前記凹部に対応する部位を選択的に覆っている、請求項５に記載の２成分現像剤。
【請求項７】
摩擦により静電潜像現像用トナーを正に帯電させる静電潜像現像用キャリアの製造方法であって、
凹凸を有するキャリアコアの表面を、アクリル酸系樹脂を含有する第１コート層で覆う第１コート工程と、
前記第１コート層の表面を、フッ素樹脂を含有する第２コート層で覆う第２コート工程と、
前記第１コート層と前記第２コート層とで覆われた前記キャリアコアを、攪拌する攪拌工程と、
を含み、
前記攪拌工程では、前記第２コート層を部分的に削って前記第１コート層を露出させる、静電潜像現像用キャリアの製造方法。
【請求項８】
前記攪拌工程では、前記第２コート層の表面領域のうち、前記キャリアコアの前記表面の凸部に対応する部位において、前記第２コート層が削られて前記第１コート層が露出する、請求項７に記載の静電潜像現像用キャリアの製造方法。
【発明の詳細な説明】
【技術分野】
【０００１】
本発明は、静電潜像現像用キャリア及びその製造方法、並びに２成分現像剤に関する。
【背景技術】
【０００２】
例えば、キャリアと、キャリアとの摩擦により帯電するトナーとを含む２成分現像剤が知られている。キャリアとしては、キャリアコアとキャリアコアの表面に被覆された樹脂層とを含むキャリアを、使用できる（例えば特許文献１参照）。特許文献１に記載のキャリアは、キャリアコアの表面に被覆された樹脂層として、キャリアコアの表面に形成されたフッ素樹脂層と、フッ素樹脂層の表面に形成されたシリコーン系樹脂層とを有する。
【先行技術文献】
【特許文献】
【０００３】
【特許文献１】特開平４−３３３８６１号公報
【発明の概要】
【発明が解決しようとする課題】
【０００４】
シリコーン系樹脂は耐摩耗性に優れることが知られている。そのため、キャリアコアの表面に被覆された樹脂層がシリコーン系樹脂層を含む場合には、キャリアコアの表面に被覆された樹脂層の摩耗を防止できる。
【０００５】
しかし、キャリアコアの表面に被覆された樹脂層の表面層がシリコーン系樹脂層である場合、キャリアの帯電付与能力が高くなり過ぎることがある。そのため、チャージアップが発生し易くなり、よって、トナーの現像性が低下し易くなる。ここで、キャリアの帯電付与能力とは、トナーを帯電させるというキャリアの能力を意味する。また、チャージアップとは、トナーが過剰に正又は負に帯電する現象を意味する。
【０００６】
一方、キャリアコアの表面に被覆された樹脂層の下地層がシリコーン系樹脂層である場合、キャリアの帯電付与能力が低下し易くなる。そのため、かぶりが発生し易くなる。
【０００７】
このように、キャリアコアの表面に被覆された樹脂層がシリコーン系樹脂層を含む場合には、トナーの帯電安定性の低下を招く。そして、このような不具合の発生は、キャリアを長期にわたって使用した場合に、顕著となる。また、キャリアを長期にわたって使用すると、キャリアの抵抗が変化することがある。キャリアの抵抗が変化すると、キャリア現像が発生することがある。ここで、キャリア現像とは、トナーと一緒にキャリアも像担持体（例えば感光体ドラム）に移動する現象を意味する。
【０００８】
本発明は、上記実情に鑑みてなされたものであり、その目的とするところは、長期にわたって使用した場合であってもトナーの現像性に優れると共にかぶりの発生とキャリア現像の発生とを防止可能な静電潜像現像用キャリア及びその製造方法を提供することである。本発明の別の目的は、キャリアを長期にわたって使用した場合であってもトナーの現像性に優れると共にかぶりの発生とキャリア現像の発生とを防止可能な２成分現像剤を提供することである。
【課題を解決するための手段】
【０００９】
本発明に係る静電潜像現像用キャリアは、摩擦により静電潜像現像用トナーを正に帯電させる。より具体的には、本発明に係る静電潜像現像用キャリアは、表面に凹部を有するキャリアコアと、前記キャリアコアの前記表面を覆う第１コート層及び第２コート層とを備えるキャリア粒子を、複数含む。前記第１コート層及び前記第２コート層は、前記キャリアコアの前記表面から、前記第１コート層、前記第２コート層の順の積層構造を有する。前記第１コート層は、前記キャリアコアの表面全域を覆っている。前記第２コート層は、前記第１コート層の表面を部分的に覆っている。前記第１コート層は、アクリル酸系樹脂を含有する。前記第２コート層は、フッ素樹脂を含有する。
【００１０】
本発明に係る静電潜像現像用キャリアの製造方法は、摩擦により静電潜像現像用トナーを正に帯電させる静電潜像現像用キャリアを製造する方法である。より具体的には、本発明に係る静電潜像現像用キャリアの製造方法は、凹凸を有するキャリアコアの表面を、アクリル酸系樹脂を含有する第１コート層で覆う第１コート工程と、前記第１コート層の表面を、フッ素樹脂を含有する第２コート層で覆う第２コート工程と、前記第１コート層と前記第２コート層とで覆われた前記キャリアコアを、攪拌する攪拌工程と、を含む。前記攪拌工程では、前記第２コート層を部分的に削って前記第１コート層を露出させる。
【発明の効果】
【００１１】
本発明によれば、キャリアを長期にわたって使用した場合であっても、トナーの現像性に優れ、かぶりの発生を防止でき、キャリア現像の発生を防止できる。
【図面の簡単な説明】
【００１２】
【図１】本発明の実施形態に係る静電潜像現像用キャリアを含有する２成分現像剤の構成を示す図である。
【図２】（ａ）〜（ｃ）は、各々、本発明の実施形態に係る静電潜像現像用キャリアの製造方法を説明するための図である。
【発明を実施するための形態】
【００１３】
本発明の実施形態について説明する。なお、キャリア、キャリア粒子、トナー、トナー粒子、トナー母粒子、又は外添剤粒子に関する評価結果（例えば形状又は物性を示す値）は、何ら規定していなければ、粉体から平均的な粒子を相当数選び取って、それら平均的な粒子の各々について測定した値の個数平均である。
【００１４】
粉体の個数平均粒子径は、何ら規定していなければ、顕微鏡を用いて測定された１次粒子の円相当径（粒子の投影面積と同じ面積を有する円の直径）の個数平均値である。また、粉体の体積中位径（Ｄ50）の測定値は、何ら規定していなければ、レーザー回折／散乱式粒度分布測定装置（株式会社堀場製作所製「ＬＡ−７５０」）を用いて測定した値である。
【００１５】
また、帯電性は、何ら規定していなければ、摩擦帯電における帯電性を意味する。摩擦帯電における正帯電性の強さ、又は摩擦帯電における負帯電性の強さは、周知の帯電列などで確認できる。
【００１６】
以下、化合物名の後に「系」を付けて、化合物及びその誘導体を包括的に総称する場合がある。化合物名の後に「系」を付けて重合体名を表す場合には、重合体の繰返し単位が化合物又はその誘導体に由来することを意味する。また、アクリル及びメタクリルを包括的に「（メタ）アクリル」と総称する場合がある。また、アクリロニトリル及びメタクリロニトリルを包括的に「（メタ）アクリロニトリル」と総称する場合がある。
【００１７】
［本実施形態に係る静電潜像現像用キャリア］
本実施形態に係る静電潜像現像用キャリア（以下、「キャリア」と記載することがある）は、摩擦により静電潜像現像用トナー（以下、「トナー」と記載することがある）を正に帯電させる。本実施形態に係るキャリアは、表面に凹部を有するキャリアコアと、キャリアコアの表面を覆う第１コート層及び第２コート層とを備えるキャリア粒子を、複数含む。第１コート層及び第２コート層は、キャリアコアの表面から、第１コート層、第２コート層の順の積層構造を有する。第１コート層は、キャリアコアの表面全域を覆っている。第２コート層は、第１コート層の表面を部分的に覆っている。第１コート層は、アクリル酸系樹脂を含有する。第２コート層は、フッ素樹脂を含有する。これにより、本実施形態に係るキャリアを含む２成分現像剤を用いて画像形成を行うと、本実施形態に係るキャリアを長期にわたって使用した場合であっても、トナーの現像性に優れ、キャリア現像の発生を防止でき、キャリアの帯電付与能力の低下に起因するかぶりの発生を防止でき、さらには、補給かぶりの発生を防止できる。
【００１８】
詳しくは、キャリアコアの表面全域を覆う第１コート層が、アクリル酸系樹脂を含有する。これにより、第１コート層とキャリアコアとの密着性を高めることができる。よって、キャリアを長期にわたって使用した場合であっても、第１コート層がキャリアコアの表面から剥離することを防止できる。このように、キャリアを長期にわたって使用した場合であっても、キャリアコアの露出を防止できるため、キャリアの抵抗が変化することを防止できる。したがって、キャリアを長期にわたって使用した場合であっても、キャリア現像の発生を防止できる。
【００１９】
また、キャリアコアの表面全域を覆う第１コート層がアクリル酸系樹脂を含有し、第１コート層の表面を部分的に覆う第２コート層がフッ素樹脂を含有する。これにより、キャリア粒子の表面は、アクリル酸系樹脂が優先的に存在する領域と、フッ素樹脂が優先的に存在する領域とを含む。ここで、アクリル酸系樹脂は正帯電性を有するのに対し、フッ素樹脂は負帯電性を有する。また、本実施形態に係るキャリアは、摩擦によりトナーを正に帯電させる。これらのことから、本実施形態に係るキャリアを含む２成分現像剤では、トナーは、キャリア粒子の表面のうち、アクリル酸系樹脂が優先的に存在する領域よりも、フッ素樹脂が優先的に存在する領域に、電気的に引き寄せられ易い。よって、トナーを正に帯電させることができる。
【００２０】
ここで、キャリアを長期にわたって使用した場合であっても、第１コート層及び第２コート層の各々の材料は変化し難いと考えられる。そのため、キャリアを長期にわたって使用した場合であっても、トナーは、キャリア粒子の表面のうちフッ素樹脂が優先的に存在する領域に、電気的に引き寄せられ易い。よって、キャリアを長期にわたって使用した場合であっても、トナーを正に帯電させることができる。これにより、キャリアを長期にわたって使用した場合であっても、トナーの現像性を適正な状態に維持でき、キャリアの帯電付与能力の低下に起因するかぶりの発生を防止できる。
【００２１】
それだけでなく、キャリアを長期にわたって使用した場合であってもトナーを正に帯電させることができれば、逆帯電トナーの発生を防止できる。仮に逆帯電トナーが発生しても、発生した逆帯電トナーは、キャリア粒子の表面のうちアクリル酸系樹脂が優先的に存在する領域に、電気的に引き寄せられる。これにより、キャリアを長期にわたって使用した場合であっても、逆帯電トナーが画像形成に使用されることを防止できるため、補給かぶりの発生を防止できる。ここで、補給かぶりとは、劣化トナー（例えば逆帯電トナー）に新たなトナーを補給したことに起因して劣化トナーの帯電量のさらなる低下を招き、その結果、画像の非印字領域に多数の小さな色点が現れることを意味する。以上、本実施形態に係るキャリアを説明した。なお、本実施形態では、キャリアとして、「第２コート層が、第１コート層の表面領域のうち、キャリアコアの表面の凹部に対応する部位を選択的に覆っている」という構成をさらに有するキャリア（以下、「キャリアＡ」と記載することがある）を使用することが好ましい。
【００２２】
［本実施形態に係る静電潜像現像用キャリアの好ましい構成］
（キャリアＡ）
好ましくは、第２コート層は、第１コート層の表面領域のうち、キャリアコアの表面の凹部に対応する部位を選択的に覆っている。ここで、「キャリアコアの表面の凹部に対応する部位」とは、キャリアコアの表面の凹部の上方に位置する部位を意味する。また、後述の「キャリアコアの表面の凸部に対応する部位」とは、キャリアコアの表面の凸部の上方に位置する部位を意味する。「キャリアコアの表面の凸部」とは、キャリアコアの表面全域のうち、キャリアコアの表面の凹部とは異なる部位を意味する。
【００２３】
キャリアＡを含む２成分現像剤を用いて画像形成を行えば、キャリアＡを長期にわたって使用した場合であっても、トナーの現像性を適正な状態に維持することが容易となり、キャリアの帯電付与能力の低下に起因するかぶりの発生をさらに防止でき、キャリア現像の発生をさらに防止でき、補給かぶりの発生をさらに防止できる。
【００２４】
詳しくは、キャリアＡは、後述する方法で製造されることが好ましい（下記［本実施形態に係るキャリアの製造方法］参照）。そのため、キャリアＡでは、キャリア粒子の表面の凹凸状態は、キャリアコアの表面の凹凸状態の影響を受けやすい。これにより、第１コート層の表面領域のうち、キャリアコアの表面の凹部に対応する部位は、キャリアコアの表面の凸部に対応する部位に比べ、凹部形状を有し易い。ここで、キャリアＡでは、第１コート層の表面領域のうち、キャリアコアの表面の凹部に対応する部位は、第２コート層で覆われている。よって、第２コート層は、第１コート層のうち第２コート層から露出する部分よりも、凹部形状を有し易い。したがって、キャリアＡを含む２成分現像剤では、トナーは、第２コート層が第１コート層の表面領域のうちキャリアコアの表面の凸部に対応する部位を覆っている場合に比べて、第２コート層に集まり易い。
【００２５】
このように、キャリアＡを含む２成分現像剤では、トナーは、トナーと第２コート層との間に電気的引力が働くという理由だけでなく、第２コート層の表面が凹部形状を有するという理由によっても、第２コート層に集まり易い。ここで、キャリアＡを長期にわたって使用した場合であっても、第１コート層及び第２コート層の各々の材料は変化し難いと考えられ、また、キャリアコア及びキャリア粒子の各々は変形し難いと考えられる。そのため、キャリアＡを長期にわたって使用した場合であっても、トナーは、第２コート層に集まり易く、よって、正に帯電され易い。したがって、キャリアＡを長期にわたって使用した場合であっても、トナーの現像性を適正な状態に維持することが容易となり、キャリアの帯電付与能力の低下に起因するかぶりの発生をさらに防止できる。
【００２６】
キャリアＡを長期にわたって使用した場合であってもトナーが正に帯電され易ければ、逆帯電トナーの発生をさらに防止できる。仮に逆帯電トナーが発生しても、発生した逆帯電トナーは、第１コート層のうち第２コート層から露出する部分に電気的に引き寄せられる。よって、キャリアＡを長期にわたって使用した場合であっても、逆帯電トナーが画像形成に使用されることをさらに防止できるため、補給かぶりの発生をさらに防止できる。
【００２７】
キャリアＡを長期にわたって使用した場合であってもトナーが第２コート層に集まり易ければ、トナーが、第１コート層のうち第２コート層から露出する部分（つまり、第１コート層の表面領域のうち、キャリアコアの表面の凸部に対応する部位）に集まることを防止できる。ここで、キャリア粒子同士は、キャリア粒子の表面領域のうち、キャリアコアの表面の凹部に対応する部位よりも、キャリアコアの表面の凸部に対応する部位において、接触し易い。そのため、キャリアＡを含む２成分現像剤では、トナーが、キャリア粒子同士が接触し易い箇所に存在することを防止できる。これにより、キャリアＡを含む２成分現像剤を用いて画像形成を行えば、キャリアＡを長期にわたって使用した場合であっても、トナーにストレスを与えることなく画像を形成できる。このことによっても、キャリアＡを長期にわたって使用した場合における画像濃度の低下を防止できる。以上、キャリアＡを説明した。
【００２８】
（キャリアコアの表面の算術平均粗さ）
好ましくは、キャリアコアの表面の算術平均粗さは０．３μｍ以上２．０μｍ以下である。このようなキャリアを含む２成分現像剤を用いて画像形成を行えば、キャリアを長期にわたって使用した場合であっても、第１コート層とキャリアコアとの密着性をさらに高めることができる。よって、キャリアを長期にわたって使用した場合であっても、トナーの現像性を適正な状態に維持することが容易となり、キャリアの帯電付与能力の低下に起因するかぶりの発生をさらに防止でき、キャリア現像の発生をさらに防止できる。ここで、上記「算術平均粗さ」とは、ＪＩＳ（日本工業規格）Ｂ０６０１−２０１３で規定される算術平均粗さＲａを意味する。
【００２９】
（第１コート層におけるアクリル酸系樹脂の含有量）
好ましくは、第１コート層は、アクリル酸系樹脂を、１００質量部のキャリアコアに対し、１．００質量部以上３０．０質量部以下含む。第１コート層におけるアクリル酸系樹脂の含有量が１００質量部のキャリアコアに対し１．００質量部以上であれば、キャリアコアの表面における第１コート層の被覆率が１００％となり易い。そのため、第１コート層とキャリアコアとの密着性が確保され易い。よって、キャリアを長期にわたって使用した場合であっても、キャリア現像の発生をさらに防止できる。また、第１コート層におけるアクリル酸系樹脂の含有量が１００質量部のキャリアコアに対し３０．０質量部以下であれば、第１コート層の厚さが大きくなり過ぎることを防止できる。これにより、第２コート層は第１コート層の表面に形成され易いため、キャリアの帯電付与能力の維持が容易となる。
【００３０】
（第２コート層におけるフッ素樹脂の含有量）
好ましくは、第２コート層は、フッ素樹脂を、１００質量部のキャリアコアに対し、１．００質量部以上３０．０質量部以下含む。第２コート層におけるフッ素樹脂の含有量が１００質量部のキャリアコアに対し１．００質量部以上であれば、キャリアの帯電付与能力の低下が防止され易い。一方、第２コート層におけるフッ素樹脂の含有量が１００質量部のキャリアコアに対し３０．０質量部以下であれば、キャリアの帯電付与能力が高くなり過ぎることが防止され易い。これらのことから、第２コート層におけるフッ素樹脂の含有量が１００質量部のキャリアコアに対し１．００質量部以上３０．０質量部以下であれば、キャリアの帯電付与能力の維持が容易となる。
【００３１】
［本実施形態に係る２成分現像剤］
本実施形態に係る２成分現像剤は、本実施形態に係るキャリアと、本実施形態に係るキャリアとの摩擦により正に帯電するトナーとを含む。このように、本実施形態に係る２成分現像剤は、本実施形態に係るキャリアを含む。これにより、本実施形態に係る２成分現像剤を用いて画像形成を行えば、キャリアを長期にわたって使用した場合であっても、トナーの現像性を適正な状態に維持でき、キャリアの帯電付与能力の低下に起因するかぶりの発生を防止でき、キャリア現像の発生を防止でき、補給かぶりの発生を防止できる。
【００３２】
以下、図１を参照して、本実施形態に係る２成分現像剤の構成の一例を説明する。図１は、本実施形態に係る２成分現像剤の構成の一例を示す図である。
【００３３】
図１に示される２成分現像剤は、トナーと、摩擦によりトナーを正に帯電させるキャリアとを含む。図１に示される２成分現像剤が含むトナーは、複数のトナー粒子３０を含む。トナー粒子３０は、各々、正帯電性を有し、トナー母粒子３１と、トナー母粒子３１の表面に付着した外添剤とを含む。外添剤は、複数の外添剤粒子３２を含む。
【００３４】
図１に示される２成分現像剤が含むキャリアは、複数のキャリア粒子４０を含む。キャリア粒子４０は、各々、表面に凹部を有するキャリアコア４１と、キャリアコア４１の表面を覆う第１コート層４２及び第２コート層４３とを備える。第１コート層４２及び第２コート層４３は、キャリアコア４１の表面から、第１コート層４２、第２コート層４３の順の積層構造を有する。第１コート層４２は、キャリアコア４１の表面全域を覆っている。第２コート層４３は、第１コート層４２の表面領域のうち、キャリアコア４１の表面の凹部に対応する部位を選択的に覆っている。第１コート層４２は、アクリル酸系樹脂を含有する。第２コート層４３は、フッ素樹脂を含有する。このように、図１に示される２成分現像剤は、キャリアＡを含むため、上記（キャリアＡ）で説明した作用及び効果を奏し得る。以上、図１を用いて、２成分現像剤の構成の一例を説明した。
【００３５】
［本実施形態に係るキャリアの製造方法］
本実施形態に係るキャリアの製造方法は、摩擦によりトナーを正に帯電させるキャリアの製造方法である。詳しくは、本実施形態に係るキャリアの製造方法は、凹凸を有するキャリアコアの表面を、アクリル酸系樹脂を含有する第１コート層で覆う第１コート工程と、第１コート層の表面を、フッ素樹脂を含有する第２コート層で覆う第２コート工程と、第１コート層と前記第２コート層とで覆われた前記キャリアコアを、攪拌する攪拌工程と、を含む。攪拌工程では、第２コート層を部分的に削って第１コート層を露出させる。これにより、本実施形態に係るキャリアを比較的簡便に製造できる。
【００３６】
以下、図２（ａ）〜図２（ｃ）を参照して、本実施形態に係るキャリアの製造方法の一例を説明する。図２（ａ）〜図２（ｃ）は、本実施形態に係るキャリアの製造方法の一例を工程順に示す図である。図２（ａ）〜図２（ｃ）に示すキャリアの製造方法は、図１に示すキャリア粒子４０を複数含むキャリアを製造する方法であり、キャリアコアの準備工程と、第１コート工程と、第２コート工程と、攪拌工程とを含む。同時に製造されたキャリア粒子は、互いに略同一の構成を有すると考えられる。
【００３７】
（キャリアコアの準備工程）
図２（ａ）に示すキャリアコア４１を準備する。準備したキャリアコア４１の表面には、複数の凹部Ｐが形成されている。これにより、キャリアコア４１の表面は、凹凸を有する。
【００３８】
好ましくは、キャリアコア４１として、表面の算術平均粗さが０．３μｍ以上２．０μｍ以下であるキャリアコアを準備する。このことは、下記（攪拌工程）で説明する。
【００３９】
（第１コート工程）
図２（ｂ）に示すように、凹凸を有するキャリアコア４１の表面を、アクリル酸系樹脂を含有する第１コート層４２で覆う。これにより、キャリアコア４１の表面は第１コート層４２で完全に覆われる。つまり、キャリアコア４１の表面における第１コート層４２の被覆率は１００％となる。
【００４０】
詳しくは、まず、アクリル酸系樹脂を第１溶剤に分散又は溶解させて、第１コート液を調製する。第１溶剤としては、例えば、メチルエチルケトン又はＴＨＦ（テトラヒドロフラン）を使用でき、メチルエチルケトンとＴＨＦとの混合液を使用しても良い。次に、第１コート液をキャリアコア４１の表面に付着させる。第１コート液をキャリアコア４１の表面に付着させる方法としては、例えば、第１コート液にキャリアコア４１を浸漬する方法、又は、流動層中のキャリアコア４１に第１コート液を噴霧する方法が挙げられる。第１コート液が表面に付着したキャリアコア４１を流動させながら、所定の温度（例えば、２００℃以上３００℃以下から選ばれる温度）の熱処理を所定の時間（例えば、３０分間以上９０分間以下から選ばれる時間）行う。これにより、第１コート液が硬化して、キャリアコア４１の表面を覆う第１コート層４２が形成される。以下、第１コート層４２が表面に形成されたキャリアコアを「第１被覆コア１４１」と記載する。
【００４１】
（第２コート工程）
図２（ｃ）に示すように、第１コート層４２の表面を、フッ素樹脂を含有する第２コート層４３ａで覆う。
【００４２】
詳しくは、まず、フッ素樹脂を第２溶剤に分散又は溶解させて、第２コート液を調製する。第２溶剤としては、例えば、メチルエチルケトン又はＴＨＦを使用でき、メチルエチルケトンとＴＨＦとの混合液を使用しても良い。次に、第２コート液を第１コート層４２の表面に付着させる。第２コート液を第１コート層４２の表面に付着させる方法としては、例えば、第２コート液に第１被覆コア１４１（図２（ｂ）参照）を浸漬する方法、又は、流動層中の第１被覆コア１４１に第２コート液を噴霧する方法が挙げられる。第２コート液が表面に付着した第１被覆コア１４１を流動させながら、所定の温度（例えば、２００℃以上３００℃以下から選ばれる温度）の熱処理を所定の時間（例えば、３０分間以上９０分間以下から選ばれる時間）行う。これにより、第２コート液が硬化して、第１コート層４２の表面を完全に覆う第２コート層４３ａが形成される。以下、第１コート層４２及び第２コート層４３ａがこの順で表面に形成されたキャリアコアを「第２被覆コア１４２」と記載する。
【００４３】
（攪拌工程）
第２被覆コア１４２（図２（ｃ）参照）を攪拌する。詳しくは、混合装置を用いて、第２被覆コア１４２を攪拌する。この攪拌処理により、第２被覆コア１４２には物理的衝撃が加えられる。具体的には、第２コート層４３ａの表面領域のうちキャリアコア４１の表面の凸部に対応する部位において、第２被覆コア１４２同士が衝突し易い。その結果、その部位（第２コート層４３ａの表面領域のうちキャリアコア４１の表面の凸部に対応する部位）において、第２コート層４３ａが優先的に削られ、第１コート層４２が露出し易い。このようにして、図１に示されるキャリア粒子４０を複数含むキャリアが得られる。そのため、得られたキャリアに含まれるキャリア粒子４０の表面は、キャリアコア４１の表面の凹凸に沿った凹凸形状を有する（図１参照）。また、キャリア粒子４０の表面のうち、キャリアコア４１の表面の凸部に対応する部位には、第１コート層４２が優先的に存在し、キャリアコア４１の表面の凹部Ｐに対応する部位には、第２コート層４３が優先的に存在する（図１参照）。
【００４４】
上記（キャリアコアの準備工程）において、キャリアコア４１として、表面の算術平均粗さが０．３μｍ以上２．０μｍ以下であるキャリアコアを準備した場合、第２被覆コア１４２を攪拌すると、第１コート層４２の表面領域のうち、キャリアコア４１の表面の凹部に対応する部位において、第２コート層４３ａがより一層残存し易い。よって、キャリアコアとして、表面の算術平均粗さが０．３μｍ以上２．０μｍ以下であるキャリアコア４１を用いれば、図１に示すキャリア粒子４０を複数含むキャリアが製造され易い。
【００４５】
第２被覆コア１４２の攪拌に使用する混合装置としては、例えばＦＭミキサー（日本コークス工業株式会社製）を使用できる。ＦＭミキサーは、温度調節用ジャケット付きの混合槽を備え、混合槽内に、デフレクタと、温度センサーと、上羽根と、下羽根とをさらに備える。ＦＭミキサーを用いて、混合槽内に投入された材料（より具体的には、粉体又はスラリー等）を混合する場合、下羽根の回転により、混合槽内の材料が旋回しながら上下方向に流動する。これにより、混合槽内に材料の対流が生じる。上羽根は、高速回転して、材料に剪断力を与える。ＦＭミキサーは、材料に剪断力を与えることで、強力な混合力で材料を混合することを可能にしている。
【００４６】
第２被覆コア１４２の攪拌時間は、例えば、上述のキャリアの製造方法に従って試験用キャリアを製造することにより、決定される。詳しくは、まず、第１コート液及び第２コート液に、互いに異なる色の着色剤を若干量、混入させる。このようにして、試験用第１コート液及び試験用第２コート液を調製する。次に、上述のキャリアの製造方法において「第１コート液」の代わりに「試験用第１コート液」を用い「第２コート液」の代わりに「試験用第２コート液」を用いて、キャリアコアの表面に試験用第１コート層及び試験用第２コート層を順に形成する。このようにして、試験用第１コート層及び試験用第２コート層がこの順で表面に形成されたキャリアコア（以下、「試験用キャリアコア」と記載する）が得られる。続いて、試験用キャリアコアを攪拌する。このとき、ＥＤＸ（エネルギー分散型Ｘ線分析装置）を備えた走査型電子顕微鏡で試験用キャリアコアを観察しながら、試験用キャリアコアを攪拌する。そして、試験用第２コート層の表面領域のうちキャリアコアの表面の凸部に対応する部位において試験用第１コート層が露出した時点を攪拌処理の終了時点とし、攪拌処理の開始時点から攪拌処理の終了時点までに要した時間を攪拌時間とみなす。
【００４７】
ＥＤＸを備えた走査型電子顕微鏡でキャリア粒子を観察すれば、所望とするキャリア粒子を複数含むキャリアが製造されたか否かを確認できる。詳しくは、まず、キャリア粒子を紫外線硬化樹脂に埋め込む。次に、キャリア粒子が埋め込まれた紫外線硬化樹脂に対してＣＰ（クロスセクションポリッシャ）加工を施す。このＣＰ加工により形成されたキャリア粒子の切断面を、ＥＤＸを備えた走査型電子顕微鏡で観察する。そして、下記ａ及びｂが観察されれば、所望とするキャリア粒子を複数含むキャリアが製造されたと推定される。
ａ：キャリアコアの表面全体にわたって、コート層が存在すること
ｂ：キャリア粒子の表面領域のうち、キャリアコアの表面の凹部に対応する部位にのみ、フッ素元素（Ｆ）が存在すること
【００４８】
なお、図２（ａ）〜図２（ｃ）に示すキャリアの製造方法では、第１コート層４２と第２コート層４３ａとは、互いに同じ方法で設けられても良いし、互いに異なる方法で設けられても良い。また、第１コート液と第２コート液とを同時に硬化させても良い（後述の実施例を参照）。
【００４９】
［本実施形態に係る２成分現像剤の製造方法］
本実施形態に係る２成分現像剤の製造方法は、例えば、上記［本実施形態に係るキャリアの製造方法］に記載の何れかの方法によりキャリアを製造する工程と、複数のトナー粒子を含むトナーを製造する工程と、キャリアとトナーとを混合する工程とを含む。
【００５０】
＜トナーの準備工程＞
トナーの準備工程は、好ましくは、トナー母粒子の製造工程と、外添工程とを含む。同時に製造されたトナー粒子は、互いに略同一の構成を有すると考えられる。
【００５１】
（トナー母粒子の製造工程）
トナー母粒子がトナーコアとシェル層とを有する場合には、トナーコアの製造工程とシェル層の形成工程とを順に行ってトナー母粒子を製造することが好ましい。トナー母粒子がシェル層を有さない場合には、トナーコアの製造工程を行った後にシェル層の形成工程を行うことなくトナー母粒子を製造することが好ましい。
【００５２】
（トナーコアの製造工程）
公知の凝集法又は公知の粉砕法によりトナーコアを製造することが好ましい。これにより、トナーコアを容易に製造できる。
【００５３】
（シェル層の形成工程）
例えばｉｎ−ｓｉｔｕ重合法、液中硬化被膜法、又はコアセルベーション法により、シェル層を形成できる。
【００５４】
（外添工程）
混合機（例えば、日本コークス工業株式会社製のＦＭミキサー）を用いて、トナー母粒子と外添剤とを混合する。これにより、トナー母粒子の表面に外添剤が物理的に結合される。こうして、トナー粒子を多数含むトナーが得られる。
【００５５】
＜混合工程＞
トナーとキャリアとを混合して攪拌する。このとき、トナー粒子は、１００質量部のキャリア粒子に対し、好ましくは１．００質量部以上２０．０質量部以下添加され、より好ましくは３．００質量部以上１５．０質量部以下添加される。また、混合機（例えば、ボールミル、ナウターミキサー又はロッキングミキサー等）を用いて、トナー粒子とキャリア粒子との混合及び攪拌を行うことができる。このようにして、本実施形態に係る２成分現像剤が得られる。
【００５６】
［キャリア粒子を構成する材料の例示］
上述したように、キャリアに含まれるキャリア粒子は、表面に凹部を有するキャリアコアと、キャリアコアの表面を覆う第１コート層及び第２コート層とを備える。
【００５７】
＜キャリアコア＞
キャリアコアは、磁性材料を含有することが好ましい。例えば、キャリアコアは、磁性材料のみからなる粒子であっても良いし、磁性材料のみからなる粒子が結着樹脂に分散されて構成されていても良い。
【００５８】
キャリアコアに含有される磁性材料としては、例えば、強磁性金属、又は強磁性金属酸化物が挙げられる。強磁性金属としては、例えば、鉄、コバルト、ニッケル、又はこれらの金属の１種以上を含む金属が挙げられる。「これらの金属の１種以上を含む金属」としては、例えば、鉄、コバルト及びニッケルのうちの１種以上と、銅、亜鉛、アンチモン、アルミニウム、鉛、スズ、ビスマス、ベリリウム、マンガン、マグネシウム、セレン、タングステン、ジルコニウム、及びバナジウムのうちの１種以上との合金又は混合物が挙げられる。強磁性金属酸化物としては、例えば、フェライト又はマグネタイトが挙げられる。
【００５９】
キャリアコアに含有される磁性材料の別の例としては、例えば、金属酸化物、金属窒化物、及び金属炭化物のうちの１種以上と、上記強磁性金属酸化物との混合物が挙げられる。金属酸化物としては、例えば、酸化鉄、酸化チタン、又は酸化マグネシウムが挙げられる。金属窒化物としては、例えば、窒化クロム、又は窒化バナジウムが挙げられる。金属炭化物としては、例えば、炭化ケイ素、又は炭化タングステンが挙げられる。
【００６０】
キャリアコアに含有される磁性材料は、フェライト、又はマグネタイトであることが好ましい。フェライトの例としては、マグネタイト（スピネルフェライト）、バリウムフェライト、Ｍｎフェライト、Ｍｎ−Ｚｎフェライト、Ｎｉ−Ｚｎフェライト、Ｍｎ−Ｍｇフェライト、Ｃａ−Ｍｇフェライト、Ｌｉフェライト、Ｃｕ−Ｚｎフェライト、又はＭｎ−Ｍｇ−Ｓｒフェライトが挙げられる。
【００６１】
個々のキャリアコアの材料として、１種類の磁性材料を単独で使用してもよいし、２種以上の磁性材料を併用してもよい。キャリアコアとしては、市販品を使用してもよい。また、磁性材料を粉砕及び焼成してキャリアコアを自作してもよい。キャリアコアの作製において、磁性材料の添加量（特に、強磁性材料の割合）を変えることで、キャリアの飽和磁化を調整することができる。また、キャリアコアの作製において焼成温度を変えることで、キャリアの円形度を調整することができる。
【００６２】
より好ましくは、キャリアコアはフェライト粒子である。フェライト粒子は、画像形成のために十分な磁性を有する傾向がある。また、一般的な製法により作製されたフェライト粒子は、真球にはならず、表面に適度な凹凸を有する傾向がある。詳しくは、フェライト粒子の表面の算術平均粗さ（詳しくは、ＪＩＳ（日本工業規格）Ｂ０６０１−２０１３で規定される算術平均粗さＲａ）は０．３μｍ以上２．０μｍ以下である傾向がある。
【００６３】
キャリアコアの体積中位径（Ｄ50）は３０μｍ以上１００μｍ以下であることが好ましい。これにより、より良好な現像性を得ることができる。キャリアコアの体積中位径（Ｄ50）は、レーザー回折／散乱式粒度分布測定装置（株式会社堀場製作所製「ＬＡ−７００」）を用いて測定した値である。
【００６４】
＜第１コート層＞
第１コート層は、キャリアコアの表面全域を覆っている。第１コート層は、アクリル酸系樹脂を含有し、好ましくはアクリル酸系樹脂で構成される。
【００６５】
（アクリル酸系樹脂）
アクリル酸系樹脂には、アクリル樹脂と、スチレン−アクリル樹脂とが含まれる。
【００６６】
（アクリル樹脂）
アクリル樹脂は、１種以上のアクリル酸系モノマーの重合体である。アクリル樹脂を合成するためには、例えば以下に示すようなアクリル酸系モノマーを好適に使用できる。
【００６７】
アクリル酸系モノマーの好適な例としては、（メタ）アクリル酸、（メタ）アクリロニトリル、（メタ）アクリル酸アルキルエステル、又は（メタ）アクリル酸ヒドロキシアルキルエステルが挙げられる。（メタ）アクリル酸アルキルエステルの好適な例としては、（メタ）アクリル酸メチル、（メタ）アクリル酸エチル、（メタ）アクリル酸ｎ−プロピル、（メタ）アクリル酸ｉｓｏ−プロピル、（メタ）アクリル酸ｎ−ブチル、（メタ）アクリル酸ｉｓｏ−ブチル、又は（メタ）アクリル酸２−エチルヘキシルが挙げられる。（メタ）アクリル酸ヒドロキシアルキルエステルの好適な例としては、（メタ）アクリル酸２−ヒドロキシエチル、（メタ）アクリル酸３−ヒドロキシプロピル、（メタ）アクリル酸２−ヒドロキシプロピル、又は（メタ）アクリル酸４−ヒドロキシブチルが挙げられる。
【００６８】
（スチレン−アクリル酸系樹脂）
スチレン−アクリル酸系樹脂は、１種以上のスチレン系モノマーと１種以上のアクリル酸系モノマーとの共重合体である。スチレン−アクリル酸系樹脂を合成するために使用されるスチレン系モノマーとしては、以下に示すスチレン系モノマーを好適に使用できる。また、スチレン−アクリル酸系樹脂を合成するために使用されるアクリル酸系モノマーとしては、上記（アクリル樹脂）に記載のアクリル酸系モノマーを好適に使用できる。
【００６９】
スチレン系モノマーの好適な例としては、スチレン、アルキルスチレン（より具体的には、α−メチルスチレン、ｐ−エチルスチレン、又は４−ｔｅｒｔ−ブチルスチレン）、ｐ−ヒドロキシスチレン、ｍ−ヒドロキシスチレン、ビニルトルエン、α−クロロスチレン、ｏ−クロロスチレン、ｍ−クロロスチレン、又はｐ−クロロスチレンが挙げられる。
【００７０】
＜第２コート層＞
第２コート層は、第１コート層の表面を部分的に覆っており、好ましくは、第１コート層の表面領域のうち、キャリアコアの表面の凹部に対応する部位を選択的に覆っている。第２コート層は、フッ素樹脂を含有し、好ましくはフッ素樹脂で構成される。
【００７１】
（フッ素樹脂）
フッ素樹脂は、例えば、ポリフッ化ビニル、ポリフッ化ビニリデン、ポリテトラフルオロエチレン（以下、「ＰＴＦＥ」と記載する）、ポリトリフルオロエチレン（より具体的には、ポリクロロトリフルオロエチレン）、ポリヘキサフルオロプロピレン、テトラフルオロエチレンとヘキサフルオロプロピレンとの共重合体（以下、「ＦＥＰ」と記載する）、又はテトラフルオロエチレンとパーフルオロアルキルビニルエーテルとの共重合体（以下、「ＰＦＡ」と記載する）が挙げられる。好ましくは、フッ素樹脂は、ＰＴＦＥとＦＥＰとＰＦＡとからなる群より選択される１種以上の樹脂である。詳しくは、フッ素樹脂は、ＰＴＦＥ、ＦＥＰ、ＰＦＡ、ＰＴＦＥとＦＥＰとの混合物（後述の実施例４を参照）、ＦＥＰとＰＦＡとの混合物、ＰＴＦＥとＰＦＡとの混合物、又はＰＴＦＥとＦＥＰとＰＦＡとの混合物であることが好ましい。
【００７２】
［トナー粒子を構成する材料の例示］
トナー粒子は、トナー母粒子を備え、好ましくはトナー母粒子の表面に付着する外添剤をさらに備える。トナー粒子が外添剤を備えていない場合には、トナー母粒子がトナー粒子に相当する。
【００７３】
＜トナー母粒子＞
トナー母粒子がカプセルトナーである場合には、トナー母粒子は下記トナーコアと下記シェル層とを備える。トナー母粒子が非カプセルトナーである場合には、トナー母粒子は下記トナーコアに相当する。
【００７４】
（トナーコア）
トナーコアは、結着樹脂を含有する。トナーコアは、着色剤、離型剤、電荷制御剤、及び磁性粉のうちの少なくとも１つをさらに含有しても良い。
【００７５】
（トナーコア：結着樹脂）
トナーコアでは、一般的に、成分の大部分（例えば、８５質量％以上）を結着樹脂が占める。このため、結着樹脂の性質がトナーコア全体の性質に大きな影響を与えると考えられる。
【００７６】
また、結着樹脂として複数種の樹脂を組み合わせて使用することで、結着樹脂の性質（具体的には、水酸基価、酸価、ガラス転移点、又は軟化点）を調整できる。例えば、結着樹脂がエステル基、水酸基、エーテル基、酸基、又はメチル基を有する場合には、トナーコアはアニオン性になる傾向が強くなる。また、結着樹脂がアミノ基又はアミド基を有する場合には、トナーコアはカチオン性になる傾向が強くなる。
【００７７】
トナーコアは、熱可塑性樹脂を含有することが好ましい。熱可塑性樹脂としては、例えば、ポリエステル樹脂、スチレン系樹脂、アクリル酸系樹脂、オレフィン系樹脂、ビニル樹脂、ポリアミド樹脂、又はウレタン樹脂を使用できる。アクリル酸系樹脂としては、例えば、アクリル酸エステル重合体又はメタクリル酸エステル重合体を使用できる。オレフィン系樹脂としては、例えば、ポリエチレン樹脂又はポリプロピレン樹脂を使用できる。ビニル樹脂としては、例えば、塩化ビニル樹脂、ポリビニルアルコール、ビニルエーテル樹脂、又はＮ−ビニル樹脂を使用できる。また、これら各樹脂の共重合体、すなわち上記樹脂中に任意の繰返し単位が導入された共重合体も、トナー粒子を構成する熱可塑性樹脂として使用できる。例えば、スチレン−アクリル酸系樹脂又はスチレン−ブタジエン系樹脂も、トナーコアを構成する熱可塑性樹脂として使用できる。以下では、結着樹脂の一例であるポリエステル樹脂を詳述する。
【００７８】
ポリエステル樹脂は、１種以上のアルコールと１種以上のカルボン酸とを縮重合させることで得られる。ポリエステル樹脂を合成するためのアルコールとしては、例えば以下に示す２価アルコール又は３価以上のアルコールを使用できる。２価アルコールとしては、例えば、ジオール類又はビスフェノール類を使用できる。ポリエステル樹脂を合成するためのカルボン酸としては、例えば以下に示す２価カルボン酸又は３価以上のカルボン酸を使用できる。
【００７９】
ジオール類としては、例えば、エチレングリコール、ジエチレングリコール、トリエチレングリコール、１，２−プロパンジオール、１，３−プロパンジオール、１，４−ブタンジオール、ネオペンチルグリコール、２−ブテン−１，４−ジオール、１，５−ペンタンジオール、１，６−ヘキサンジオール、１，４−シクロヘキサンジメタノール、ジプロピレングリコール、ポリエチレングリコール、ポリプロピレングリコール、又はポリテトラメチレングリコールが挙げられる。
【００８０】
ビスフェノール類としては、例えば、ビスフェノールＡ、水素添加ビスフェノールＡ、ビスフェノールＡエチレンオキサイド付加物、又はビスフェノールＡプロピレンオキサイド付加物が挙げられる。
【００８１】
３価以上のアルコールとしては、例えば、ソルビトール、１，２，３，６−ヘキサンテトロール、１，４−ソルビタン、ペンタエリスリトール、ジペンタエリスリトール、トリペンタエリスリトール、１，２，４−ブタントリオール、１，２，５−ペンタントリオール、グリセロール、ジグリセロール、２−メチルプロパントリオール、２−メチル−１，２，４−ブタントリオール、トリメチロールエタン、トリメチロールプロパン、又は１，３，５−トリヒドロキシメチルベンゼンが挙げられる。
【００８２】
２価カルボン酸としては、例えば、マレイン酸、フマル酸、シトラコン酸、イタコン酸、グルタコン酸、フタル酸、イソフタル酸、テレフタル酸、シクロヘキサンジカルボン酸、アジピン酸、セバシン酸、アゼライン酸、マロン酸、コハク酸、アルキルコハク酸（より具体的には、ｎ−ブチルコハク酸、イソブチルコハク酸、ｎ−オクチルコハク酸、ｎ−ドデシルコハク酸、又はイソドデシルコハク酸等）、又はアルケニルコハク酸（より具体的には、ｎ−ブテニルコハク酸、イソブテニルコハク酸、ｎ−オクテニルコハク酸、ｎ−ドデセニルコハク酸、又はイソドデセニルコハク酸等）が挙げられる。
【００８３】
３価以上のカルボン酸としては、例えば、１，２，４−ベンゼントリカルボン酸（トリメリット酸）、２，５，７−ナフタレントリカルボン酸、１，２，４−ナフタレントリカルボン酸、１，２，４−ブタントリカルボン酸、１，２，５−ヘキサントリカルボン酸、１，３−ジカルボキシル−２−メチル−２−メチレンカルボキシプロパン、１，２，４−シクロヘキサントリカルボン酸、テトラ（メチレンカルボキシル）メタン、１，２，７，８−オクタンテトラカルボン酸、ピロメリット酸、又はエンポール三量体酸が挙げられる。
【００８４】
（トナーコア：着色剤）
着色剤としては、トナーの色に合わせて公知の顔料又は染料を用いることができる。トナーを用いて高画質の画像を形成するためには、着色剤の量が、結着樹脂１００質量部に対し、１．００質量部以上２０．０質量部以下であることが好ましい。
【００８５】
トナーコアは、黒色着色剤を含有していてもよい。黒色着色剤の例としては、カーボンブラックが挙げられる。また、黒色着色剤は、イエロー着色剤、マゼンタ着色剤、及びシアン着色剤を用いて黒色に調色された着色剤であってもよい。
【００８６】
トナーコアは、イエロー着色剤、マゼンタ着色剤、又はシアン着色剤のようなカラー着色剤を含有していてもよい。
【００８７】
イエロー着色剤としては、例えば、縮合アゾ化合物、イソインドリノン化合物、アントラキノン化合物、アゾ金属錯体、メチン化合物、及びアリールアミド化合物からなる群より選択される１種以上の化合物を使用できる。イエロー着色剤としては、例えば、Ｃ．Ｉ．ピグメントイエロー（３、１２、１３、１４、１５、１７、６２、７４、８３、９３、９４、９５、９７、１０９、１１０、１１１、１２０、１２７、１２８、１２９、１４７、１５１、１５４、１５５、１６８、１７４、１７５、１７６、１８０、１８１、１９１、又は１９４）、ナフトールイエローＳ、ハンザイエローＧ、又はＣ．Ｉ．バットイエローを使用できる。
【００８８】
マゼンタ着色剤としては、例えば、縮合アゾ化合物、ジケトピロロピロール化合物、アントラキノン化合物、キナクリドン化合物、塩基染料レーキ化合物、ナフトール化合物、ベンズイミダゾロン化合物、チオインジゴ化合物、及びペリレン化合物からなる群より選択される１種以上の化合物を使用できる。マゼンタ着色剤としては、例えば、Ｃ．Ｉ．ピグメントレッド（２、３、５、６、７、１９、２３、４８：２、４８：３、４８：４、５７：１、８１：１、１２２、１４４、１４６、１５０、１６６、１６９、１７７、１８４、１８５、２０２、２０６、２２０、２２１、又は２５４）を使用できる。
【００８９】
シアン着色剤としては、例えば、銅フタロシアニン化合物、アントラキノン化合物、及び塩基染料レーキ化合物からなる群より選択される１種以上の化合物を使用できる。シアン着色剤としては、例えば、Ｃ．Ｉ．ピグメントブルー（１、７、１５、１５：１、１５：２、１５：３、１５：４、６０、６２、又は６６）、フタロシアニンブルー、Ｃ．Ｉ．バットブルー、又はＣ．Ｉ．アシッドブルーを使用できる。
【００９０】
（トナーコア：離型剤）
離型剤は、例えば、トナーの定着性又は耐オフセット性を向上させる目的で使用される。トナーの定着性又は耐オフセット性を向上させるためには、離型剤の量は、結着樹脂１００質量部に対し、１．００質量部以上３０．０質量部以下であることが好ましい。
【００９１】
離型剤としては、例えば、低分子量ポリエチレン、低分子量ポリプロピレン、ポリオレフィン共重合物、ポリオレフィンワックス、マイクロクリスタリンワックス、パラフィンワックス、又はフィッシャートロプシュワックスのような脂肪族炭化水素ワックス；酸化ポリエチレンワックス又はそのブロック共重合体のような脂肪族炭化水素ワックスの酸化物；キャンデリラワックス、カルナバワックス、木ろう、ホホバろう、又はライスワックスのような植物性ワックス；みつろう、ラノリン、又は鯨ろうのような動物性ワックス；オゾケライト、セレシン、又はペトロラタムのような鉱物ワックス；モンタン酸エステルワックス又はカスターワックスのような脂肪酸エステルを主成分とするワックス類；脱酸カルナバワックスのような、脂肪酸エステルの一部又は全部が脱酸化したワックスを使用できる。１種類の離型剤を単独で使用してもよいし、複数種の離型剤を併用してもよい。
【００９２】
（トナーコア：電荷制御剤）
電荷制御剤は、例えば、トナーの帯電安定性又は帯電立ち上がり特性を向上させる目的で使用される。トナーの帯電立ち上がり特性は、短時間で所定の帯電レベルにトナーを帯電可能か否かの指標になる。
【００９３】
トナーコアに負帯電性の電荷制御剤を含有させることで、トナーコアのアニオン性を強めることができる。また、トナーコアに正帯電性の電荷制御剤を含有させることで、トナーコアのカチオン性を強めることができる。ただし、トナーにおいて十分な帯電性が確保される場合には、トナーコアに電荷制御剤を含有させる必要はない。
【００９４】
（トナーコア：磁性粉）
磁性粉の材料としては、例えば、強磁性金属もしくはその合金、強磁性金属酸化物、又は強磁性化処理が施された材料を使用できる。強磁性金属としては、例えば、鉄、コバルト、又はニッケルを使用できる。強磁性金属酸化物としては、例えば、フェライト、マグネタイト、又は二酸化クロムを使用できる。強磁性化処理としては、例えば、熱処理が挙げられる。１種類の磁性粉を単独で使用してもよいし、複数種の磁性粉を併用してもよい。
【００９５】
（シェル層）
シェル層は、熱可塑性樹脂を含有することが好ましい。シェル層が含有する熱可塑性樹脂としては、例えば、上記（トナーコア：結着樹脂）に記載の熱可塑性樹脂を使用できる。好ましくは、シェル層が、１種以上のスチレン系モノマーと１種以上のアクリル酸系モノマーとの共重合体を含有する。これにより、トナーの帯電安定性をより一層向上させることができる。スチレン系モノマーとしては、例えばスチレンを使用できる。アクリル酸系モノマーとしては、例えばアクリル酸エステルを使用できる。
【００９６】
シェル層は、熱硬化性樹脂をさらに含有しても良い。シェル層が含有する熱硬化性樹脂としては、例えば、アミノアルデヒド樹脂、ポリイミド樹脂、又はキシレン系樹脂が挙げられる。アミノアルデヒド樹脂は、アミノ基を有する化合物とアルデヒドとの縮重合によって生成する樹脂である。ここで、アルデヒドとしては例えばホルムアルデヒドを使用できる。アミノアルデヒド樹脂の例としては、メラミン系樹脂、尿素系樹脂、スルホンアミド系樹脂、グリオキザール系樹脂、グアナミン系樹脂、又はアニリン系樹脂が挙げられる。ポリイミド樹脂としては、例えば、マレイミド重合体又はビスマレイミド重合体を使用できる。
【００９７】
＜外添剤＞
外添剤に含まれる外添剤粒子としては、無機材料からなる粒子を使用できる。無機材料からなる粒子としては、例えば、シリカ粒子、又は金属酸化物からなる粒子を使用できる。金属酸化物からなる粒子を構成する金属酸化物は、例えば、アルミナ、酸化チタン、酸化マグネシウム、酸化亜鉛、チタン酸ストロンチウム、又はチタン酸バリウムであることが好ましい。
【００９８】
外添剤粒子として、有機酸化合物からなる粒子、又は樹脂からなる粒子を使用しても良い。有機酸化合物からなる粒子としては、ステアリン酸亜鉛に代表される脂肪酸金属塩からなる粒子を使用できる。また、外添剤粒子として、２種以上の材料の複合体からなる粒子を使用しても良い。１種類の外添剤粒子を単独で使用してもよいし、２種以上の外添剤粒子を併用してもよい。
【００９９】
外添剤は、１００質量部のトナー母粒子に対し、０．５００質量部以上１０．０質量部以下含まれることが好ましい。これにより、トナー粒子の流動性及び取扱性が向上する。なお、外添剤が２種以上の外添剤粒子を含む場合には、２種以上の外添剤粒子の合計量が、１００質量部のトナー母粒子に対し、０．５００質量部以上１０．０質量部以下であることが好ましい。また、外添剤粒子の粒子径は、０．００５μｍ以上１μｍ以下であることが好ましい。これにより、トナー粒子の流動性及び取扱性が向上する。
【実施例】
【０１００】
本発明の実施例を説明する。表１に、実施例又は比較例に係るキャリアＣ−０１〜Ｃ−０４及びＣ−１１〜Ｃ−１５を示す。表１において、「ＭＭＡ」は、メタクリル酸メチルを意味し、「ＭＡ」は、アクリル酸メチルを意味する。「ＦＥＰ＋ＰＴＦＥ」は、ＦＥＰとＰＴＦＥとの混合物を意味する。「ＭＭＡとＭＡとの共重合体＋ＦＥＰ」は、ＭＭＡとＭＡとの共重合体とＦＥＰとの混合物を意味する。
【０１０１】
【表１】
2018087853.tif 000002
【０１０２】
以下、まず、キャリアの製造方法、評価方法、及び評価結果を順に説明する。なお、誤差が生じる評価においては、誤差が十分小さくなる相当数の測定値を得て、得られた測定値の算術平均を評価値とした。
【０１０３】
［キャリアの製造方法］
（キャリアＣ−０１の製造方法）
まず、キャリアコアを製造した。詳しくは、４０質量部のＭｎＯと、９．０質量部のＭｇＯと、５０質量部のＦｅ2Ｏ3と、１．０質量部のＳｒＯとの混合物を、ボールミルを用いて２時間かけて粉砕した。その後、１０００℃で５時間焼成して、マンガン系フェライト（Ｍｎ−Ｍｇ−Ｓｒフェライト）からなるキャリアコアを得た。得られたキャリアコアでは、３０００（１０3／４π・Ａ／ｍ）の印加磁場での飽和磁化が６５Ａｍ2／ｋｇであり、体積中位径（Ｄ50）が４０μｍであった。
【０１０４】
次に、第１コートを行った。詳しくは、まず、メタクリル酸メチルとアクリル酸メチルとの共重合体とメチルエチルケトンとを混合して、第１コート液を得た。次に、キャリアコアを流動コーティング装置に投入し、キャリアコアを流動させながら、キャリアコアに向けて第１コート液をスプレーした。上記共重合体の量が１００質量部のキャリアコアに対し２０．０質量部となるように、第１コート液の噴霧量を調整した。このようにして、表面が第１コート液で完全に覆われたキャリアコア（以下、「第３被覆コア」と記載する）が得られた。第３被覆コアでは、キャリアコアの表面における第１コート液の被覆率が１００％であった。
【０１０５】
続いて、第２コートを行った。詳しくは、まず、ＦＥＰ溶液とメチルエチルケトンとを混合して、第２コート液を得た。次に、上記流動コーティング装置を用いて、第３被覆コアを流動させながら、第３被覆コアに向けて第２コート液をスプレーした。ＦＥＰの量が１００質量部のキャリアコアに対し２０．０質量部となるように、第２コート液の噴霧量を調整した。このようにして、表面が第１コート液及び第２コート液の順に覆われたキャリアコア（以下、「第４被覆コア」と記載する）が得られた。第４被覆コアでは、第３被覆コアの表面における第２コート液の被覆率が１００％であった。
【０１０６】
続いて、熱処理を行った。詳しくは、上記流動コーティング装置内の流動層に温度２８０℃の熱処理を１時間行って、第１コート液及び第２コート液を硬化（樹脂化）させた。その結果、表面が第１コート層及び第２コート層の順に覆われたキャリアコア（以下、「第５被覆コア」と記載する）が得られた。
【０１０７】
続いて、攪拌処理を行った（表１における「攪拌」が「あり」）。詳しくは、第５被覆コアをＦＭミキサー（日本コークス工業株式会社製「ＦＭ−１０Ｂ」）に投入し、そのＦＭミキサーを用いて、回転速度１２００ｒｐｍ、処理時間１０分間の条件で攪拌処理を行った。この攪拌処理により、第５被覆コア（粉体）の表面領域のうち、キャリアコアの表面の凸部に対応する部位において、第２コート層が削られて第１コート層が露出した。その結果、多数のキャリア粒子を含むキャリア（キャリアＣ−０１）が得られた。
【０１０８】
（キャリアＣ−０２の製造方法）
ＰＴＦＥ溶液とメチルエチルケトンとを混合して第２コート液を調製したことを除いてはキャリアＣ−０１の製造方法に従って、キャリアＣ−０２を製造した。
【０１０９】
（キャリアＣ−０３の製造方法）
ＰＦＡ溶液とメチルエチルケトンとを混合して第２コート液を調製したことを除いてはキャリアＣ−０１の製造方法に従って、キャリアＣ−０３を製造した。
【０１１０】
（キャリアＣ−０４の製造方法）
ＦＥＰとＰＴＦＥとの混合物を含む溶液とメチルエチルケトンとを混合して、第２コート液を調製した。ＦＥＰとＰＴＦＥとの混合物では、ＦＥＰ：ＰＴＦＥ＝１：１（質量比）であった。このことを除いてはキャリアＣ−０１の製造方法に従って、キャリアＣ−０４を製造した。
【０１１１】
（キャリアＣ−１１の製造方法）
攪拌処理を行わなかったこと（表１における「攪拌」が「なし」）を除いてはキャリアＣ−０１の製造方法に従って、キャリアＣ−１１を製造した。
【０１１２】
（キャリアＣ−１２の製造方法）
キャリアコアに、第２コート液をスプレーした後、第１コート液をスプレーした。このことを除いてはキャリアＣ−０１の製造方法に従って、キャリアＣ−１２を製造した。
【０１１３】
（キャリアＣ−１３の製造方法）
キャリアコアに、第１コート液をスプレーすることなく、第２コート液をスプレーした。また、攪拌処理を行わなかった（表１における「攪拌」が「なし」）。これらのことを除いてはキャリアＣ−０１の製造方法に従って、キャリアＣ−１３を製造した。
【０１１４】
（キャリアＣ−１４の製造方法）
キャリアコアに、第１コート液をスプレーした後、第２コート液をスプレーしなかった。また、攪拌処理を行わなかった（表１における「攪拌」が「なし」）。これらのことを除いてはキャリアＣ−０１の製造方法に従って、キャリアＣ−１４を製造した。
【０１１５】
（キャリアＣ−１５の製造方法）
メタクリル酸メチルとアクリル酸メチルとの共重合体とＦＥＰとメチルエチルケトンとを混合して、第１コート液を得た。また、第１コート液をスプレーした後、第２コート液をスプレーしなかった。また、攪拌処理を行わなかった（表１における「攪拌」が「なし」）。これらのことを除いてはキャリアＣ−０１の製造方法に従って、キャリアＣ−１５を製造した。
【０１１６】
［キャリア粒子におけるコート層の被覆状態の確認方法］
次に示す方法に従って、キャリア粒子におけるコート層の被覆状態を確認した。詳しくは、まず、キャリア粒子を紫外線硬化樹脂に埋め込んだ。次に、キャリア粒子が埋め込まれた紫外線硬化樹脂に対してＣＰ加工を施した。このＣＰ加工により形成されたキャリア粒子の切断面を、ＥＤＸを備えた走査型電子顕微鏡で観察した。そして、下記ａ及びｂが観察されるか否かを調べた。
ａ：キャリアコアの表面全体にわたって、コート層が存在すること
ｂ：キャリア粒子の表面領域のうち、キャリアコアの表面の凹部に対応する部位にのみ、フッ素元素（Ｆ）が存在すること
【０１１７】
キャリアＣ−０１〜Ｃ−０４の各々に含まれるキャリア粒子では、上記ａ及びｂが観察された。そのため、キャリアコアの表面における第１コート層の被覆率が１００％であることが確認された。また、第１コート層の表面領域のうち、キャリアコアの表面の凹部に対応する部位において、第２コート層が優先的に存在することが確認された。
【０１１８】
キャリアＣ−１１に含まれるキャリア粒子では、上記ａは観察されたが、上記ｂは観察されなかった。しかし、フッ素元素がキャリア粒子の表面全体にわたって存在することが観察された。これらのことから、キャリアコアの表面における第１コート層の被覆率が１００％であることが確認された。また第１コート層の表面における第２コート層の被覆率が１００％であることが確認された。
【０１１９】
キャリアＣ−１２に含まれるキャリア粒子では、上記ａは観察された。また、第１コート層（ＦＥＰ層）の表面領域のうち、キャリアコアの表面の凹部に対応する部位では、第１コート層よりも外側に、第１コート層とは別の層が存在することが観察された。これらのことから、キャリアコアの表面における第１コート層の被覆率が１００％であることが確認された。また、第１コート層（ＦＥＰ層）の表面領域のうち、キャリアコアの表面の凹部に対応する部位において、第２コート層（アクリル樹脂層）が優先的に存在することが確認された。
【０１２０】
キャリアＣ−１３〜Ｃ−１５に含まれるキャリア粒子では、各々、キャリアコアの表面にはコート層が１層のみ形成されていることが確認された。なお、キャリアＣ−０１〜Ｃ−０４及びＣ−１１〜Ｃ−１５の各々に含まれるキャリア粒子では、第１コート層及び第２コート層は、各々、表１に示す材料で構成されていた。
【０１２１】
［評価方法］
次に示す方法に従って準備された対象装置を用いて、キャリアＣ−０１〜Ｃ−０４及びＣ−１１〜Ｃ−１５の各々を評価した。詳しくは、複合機（京セラドキュメントソリューションズ株式会社製「ＴＡＳＫａｌｆａ  ５００ｃｉ」、現像方式：タッチダウン現像方式）の現像装置の収容部に、キャリアＣ−０１〜Ｃ−０４及びＣ−１１〜Ｃ−１５の各々を含む２成分現像剤（対象試料）を入れた。また、対象試料に含まれるトナーをトナーコンテナに入れ、トナーが入れられたトナーコンテナを複合機に装着した。以下、対象試料の製造方法を説明した後、評価方法を具体的に説明する。
【０１２２】
＜対象試料の製造方法＞
対象試料としては、キャリアＣ−０１〜Ｃ−０４及びＣ−１１〜Ｃ−１５の各々を含む２成分現像剤を製造した。
【０１２３】
（２成分現像剤の製造方法）
次に示す方法に従って、多数の非カプセルトナー粒子を含むトナーを製造した。
まず、トナー母粒子を製造した。詳しくは、ＦＭミキサー（日本コークス工業株式会社製「ＦＭ−１０Ｂ」）を用いて、１００質量部のポリエステル樹脂（三井化学株式会社製「ＸＰＥ２５８」）と、５．００質量部のポリプロピレンワックス（三洋化成工業株式会社製「ビスコール（登録商標）６６０Ｐ」）と、５．００質量部の着色剤（キャボット社製「ＲＥＧＡＬ（登録商標）３３０Ｒ」）と、１．００質量部の４級アンモニウム塩（オリヱント化学工業株式会社製「ＢＯＮＴＲＯＮ（登録商標）Ｐ−５１」）とを混合した。得られた混合物を、２軸押出機（株式会社池貝製「ＰＣＭ−３０」）を用いて溶融混練した。続けて、得られた混練物を冷却した後、粉砕機（フロイント・ターボ株式会社製「ターボミル」）を用いて粉砕した。続けて、得られた粉砕物を、分級機（日鉄鉱業株式会社製「エルボージェットＥＪ−ＬＡＢＯ型」）を用いて分級した。その結果、体積中位径（Ｄ50）７μｍのトナー母粒子が得られた。
【０１２４】
次に、得られたトナー母粒子に対し外添剤粒子を外添させた。詳しくは、ＦＭミキサー（日本コークス工業株式会社製「ＦＭ−１０Ｂ」）を用いて、１００質量部のトナー母粒子と、１．００質量部の導電性酸化チタン粒子（チタン工業株式会社製「ＥＣ−１００」、基材：ＴｉＯ2、被覆層：ＳｂドープＳｎＯ2膜、個数平均１次粒子径：約０．３６μｍ）と、０．７００質量部の疎水性シリカ粒子（日本アエロジル株式会社製「ＡＥＲＯＳＩＬ（登録商標）ＲＡ−２００Ｈ」、内容：トリメチルシリル基とアミノ基とで表面修飾した乾式シリカ粒子、個数平均１次粒子径：約１２ｎｍ）とを混合（回転速度：３５００ｒｐｍ、混合時間：５分間）した。その結果、トナー母粒子の表面に外添剤粒子（酸化チタン粒子及びシリカ粒子）を付着させた。このようにして、多数の非カプセルトナー粒子を含むトナーが得られた。
【０１２５】
トナーとキャリアＣ−０１〜Ｃ−０４及びＣ−１１〜Ｃ−１５の各々とを、粉体混合機（愛知電機株式会社製「ロッキングミキサー（登録商標）」、混合方式：容器回転揺動方式）を用いて１時間混合した。このとき、２成分現像剤におけるトナーの含有量が１０質量％となるように、トナーの配合量と各キャリアの配合量とを調整した。このようにして、２成分現像剤が得られた。
【０１２６】
＜画像濃度、及びかぶり濃度の各測定＞
まず、対象装置を用いて、ベタ画像部と空白部（印字の無い領域）とを含む第１評価用サンプル画像を印刷した。そして、第１評価用サンプル画像の画像濃度（ＩＤ）及びかぶり濃度（ＦＤ）を各々測定した。このようにして、初期の画像濃度（ＩＤ）及びかぶり濃度（ＦＤ）が各々測定された。
【０１２７】
次に、温度２０℃かつ湿度５０％ＲＨの環境下、対象装置を用いて、印字率１％のサンプル画像を印刷用紙に１万枚連続で印刷する耐刷試験（以下、１％耐刷と記載する）を行った。その後、対象装置を用いて、ベタ画像部と空白部（印字の無い領域）とを含む第２評価用サンプル画像を印刷した。そして、第２評価用サンプル画像の画像濃度（ＩＤ）及びかぶり濃度（ＦＤ）を各々測定した。このようにして、１％耐刷後の画像濃度（ＩＤ）及びかぶり濃度（ＦＤ）が各々測定された。
【０１２８】
続いて、温度２０℃かつ湿度５０％ＲＨの環境下、対象装置を用いて、印字率５０％のサンプル画像を印刷用紙に１０００枚連続で印刷する耐刷試験（以下、５０％耐刷と記載する）を行った。その後、対象装置を用いて、ベタ画像部と空白部（印字の無い領域）とを含む第３評価用サンプル画像を印刷した。そして、第３評価用サンプル画像の画像濃度（ＩＤ）及びかぶり濃度（ＦＤ）を各々測定した。このようにして、５０％耐刷後の画像濃度（ＩＤ）及びかぶり濃度（ＦＤ）が各々測定された。
【０１２９】
続いて、温度２０℃かつ湿度５０％ＲＨの環境下、対象装置を用いて、印字率５％のサンプル画像を印刷用紙に１０万枚連続で印刷する耐刷試験（以下、５％耐刷と記載する）を行った。その後、対象装置を用いて、ベタ画像部と空白部（印字の無い領域）とを含む第４評価用サンプル画像を印刷した。そして、第４評価用サンプル画像の画像濃度（ＩＤ）及びかぶり濃度（ＦＤ）を各々測定した。このようにして、５％耐刷後の画像濃度（ＩＤ）及びかぶり濃度（ＦＤ）が各々測定された。
【０１３０】
画像濃度（ＩＤ）の測定では、マクベス反射濃度計（Ｘ−Ｒｉｔｅ社製「ＲＤ９１４」）を用いて、第１〜第４評価用サンプル画像の各々のベタ画像部の反射濃度（ＩＤ：画像濃度）を測定した。
【０１３１】
かぶり濃度（ＦＤ）の測定では、第１〜第４評価用サンプル画像の各々の空白部の反射濃度を、カラー反射濃度計（伊原電子工業株式会社製「Ｒ７１０」）を用いて測定した。そして、次の式に基づいて、かぶり濃度（ＦＤ）を算出した。
ＦＤ＝（空白部の反射濃度）−（未印刷紙の反射濃度）
【０１３２】
画像濃度（ＩＤ）は、１．３以上であれば「非常に良い」と評価し、１．０以上１．３未満であれば「良い」と評価し、１．０未満であれば「悪い」と評価した。かぶり濃度（ＦＤ）は、０．００５０以下であれば「非常に良い」と評価し、０．００５０超０．０１０以下であれば「良い」と判断し、０．０１０超であれば「悪い」と評価した。結果を表２に示す。
【０１３３】
＜キャリア現像の発生の有無＞
初期（１％耐刷の開始前）と５％耐刷の終了時（５％耐刷の１０万枚目）との各々のタイミングで、印刷用紙の白紙部に付着したキャリア粒子（印刷用紙の白紙部に転写されたキャリア粒子）の数を、目視で確認した。そして、印刷用紙の白紙部に付着したキャリア粒子の数に基づいて、キャリア現像が発生しているか否かを評価した。キャリア粒子の数が、０個／ｃｍ2であれば「非常に良い」と評価し、０個／ｃｍ2超０．２５個／ｃｍ2未満であれば「良い」と評価し、０．２５個／ｃｍ2以上であれば「悪い」と評価した。結果を表３に示す。
【０１３４】
【表２】
2018087853.tif 000003
【０１３５】
表２において、「１％」、「５０％」及び「５％」には、各々、１％耐刷後、５０％耐刷後、及び５％耐刷後の評価結果を示す。
【０１３６】
【表３】
2018087853.tif 000004
【０１３７】
表３において、「キャリア現像」には、キャリア現像の発生の有無の評価結果を示す。「５％」には、５％耐刷の終了時（５％耐刷の１０万枚目）での評価結果を示す。
【０１３８】
キャリアＣ−０１〜Ｃ−０４（実施例１〜４に係るキャリア）は、各々、前述の基本構成を有していた。詳しくは、実施例１〜４の各々の初期状態においては、現像装置の収容部に２成分現像剤が収容されていた。２成分現像剤は、キャリアと、キャリアとの摩擦により正に帯電する正帯電性トナーとを含んでいた。キャリアに含まれるキャリア粒子は、表面に凹部を有するキャリアコアと、キャリアコアの表面を覆う第１コート層及び第２コート層とを備えていた。第１コート層及び第２コート層は、キャリアコアの表面から、第１コート層、第２コート層の順の積層構造を有していた。第１コート層は、キャリアコアの表面全域を覆っていた。第２コート層は、第１コート層の表面を部分的に覆っていた。第１コート層は、アクリル酸系樹脂を含有していた。第２コート層は、フッ素樹脂を含有していた。
【０１３９】
表２及び表３に示されるように、キャリアＣ−０１〜Ｃ−０４では、各々、５％耐刷後においても、画像濃度に優れ、かぶりの発生が防止されていた。また、５％耐刷の１０万枚目においても、キャリア現像の発生が防止されていた。つまり、キャリアＣ−０１〜Ｃ−０４では、各々、キャリアを長期にわたって使用した場合であっても、現像性に優れ、キャリア現像の発生を防止でき、かぶりの発生を防止できた。
【０１４０】
キャリアＣ−１１（比較例１に係るキャリア）では、キャリアＣ−０１〜Ｃ−０４と比較して、かぶり濃度の評価で劣っていた。詳しくは、かぶり濃度の評価では、５０％耐刷後において、かぶりが発生した。このような結果が得られた理由としては、次に示すことが考えられる。キャリアＣ−１１は、攪拌処理を行うことなく製造された。そのため、キャリアＣ−１１に含まれるキャリア粒子では、表面領域全体にわたってＦＥＰ層が形成されていた。よって、逆帯電トナーが発生し易かった。
【０１４１】
キャリアＣ−１２（比較例２に係るキャリア）では、キャリアＣ−０１〜Ｃ−０４と比較して、かぶり濃度の評価及びキャリア現像の評価で劣っていた。詳しくは、かぶり濃度の評価では、５０％耐刷後において、かぶりが発生した。また、キャリア現像の評価では、５％耐刷の終了時において、キャリア現像が発生した。このような結果が得られた理由としては、次に示すことが考えられる。キャリアＣ−１２では、第１コート層がＦＥＰ層であり、第２コート層がメタクリル酸メチルとアクリル酸メチルとの共重合体で構成されていた。また、第１コート層（ＦＥＰ層）の表面領域のうち、キャリアコアの表面の凹部に対応する部位において、第２コート層（アクリル樹脂層）が優先的に存在した。そのため、キャリアの帯電付与能力が低下し易かった。また、第１コート層（ＦＥＰ層）とキャリアコアとの密着性を高めることが難しく、キャリアの抵抗が変化し易かった。
【０１４２】
キャリアＣ−１３（比較例３に係るキャリア）では、キャリアＣ−０１〜Ｃ−０４と比較して、かぶり濃度の評価及びキャリア現像の評価で劣っていた。詳しくは、５％耐刷後において、かぶりが発生した。また、キャリア現像の評価では、５％耐刷の終了時において、キャリア現像が発生した。このような結果が得られた理由としては、次に示すことが考えられる。キャリアＣ−１３では、キャリアコアの表面にはＦＥＰ層のみが形成されていた。そのため、逆帯電トナーが発生し易かった。
【０１４３】
キャリアＣ−１４（比較例４に係るキャリア）では、キャリアＣ−０１〜Ｃ−０４と比較して、かぶり濃度の評価で劣っていた。詳しくは、かぶり濃度の評価では、初期においても、かぶりが発生した。このような結果が得られた理由としては、次に示すことが考えられる。キャリアＣ−１４では、キャリアコアの表面には、メタクリル酸メチルとアクリル酸メチルとの共重合体で構成された層のみが形成されていた。そのため、キャリアの帯電付与能力が低下し易かった。
【０１４４】
キャリアＣ−１５（比較例５に係るキャリア）では、キャリアＣ−０１〜Ｃ−０４と比較して、かぶり濃度の評価で劣っていた。詳しくは、かぶり濃度の評価では、５０％耐刷後と５％耐刷後とにおいて、かぶりが発生した。このような結果が得られた理由としては、次に示すことが考えられる。キャリアＣ−１５では、キャリアコアの表面には、メタクリル酸メチルとアクリル酸メチルとの共重合体とＦＥＰとの混合物で構成された層のみが形成されていた。そのため、キャリアＣ−１５に含まれるキャリア粒子の表面領域のうち、キャリアコアの表面の凹部に対応する部位において、ＦＥＰを優先的に存在させることが難しかった。よって、キャリアの帯電付与能力の安定化が難しかった。
【産業上の利用可能性】
【０１４５】
本発明に係る静電潜像現像用キャリアは、例えば複写機、プリンター、又は複合機において画像を形成するために用いることができる。
【符号の説明】
【０１４６】
３０    トナー粒子
３１    トナー母粒子
３２    外添剤粒子
４０    キャリア粒子
４１    キャリアコア
４２    第１コート層
４３    第２コート層
４３ａ    第２コート層
１４１    第１被覆コア
１４２    第２被覆コア
【図１】
2018087853.tif 000005
【図２】
2018087853.tif 000006